(57)【要約】【課題】円筒部１を有し、その端部に当該円筒部の他部分より内径と外径が大きい膨出部２を設けた樹脂射出成形品を対象とし、無理抜きによる離型に当たり、膨出部２に変形が残らない樹脂射出成形品を提供する。【解決手段】膨出部２の本来的に強度が弱い箇所の内側の径方向横断面をＤカット形状にする。Ｄカット部３を設けることにより、外形を変えずにその部分の肉厚が厚くなり、強度が大きくなるので、無理抜き時の応力が集中せず変形が残るのを防止することができる。本来的に強度が弱い箇所は、例えば、ウエルド発生箇所である。【選択図】    図１
2007055057.tif 000002
【特許請求の範囲】
【請求項１】
円筒部を有し、その円筒部の端部に当該円筒部の他部分より内径と外径が大きい膨出部を設けた樹脂射出成形品において、
前記膨出部の強度が弱い箇所は、その内側の径方向横断面をＤカット形状にしたことを特徴とする樹脂射出成形品。
【請求項２】
円筒部を有し、その円筒部の端部に当該円筒部の他部分より内径と外径が大きい膨出部を設けた樹脂射出成形品において、
前記膨出部の内径中心を偏心させて、外径中心と内径中心が一致しているときの強度が弱い箇所の肉厚を厚くしたことを特徴とする樹脂射出成形品。
【請求項３】
円筒部を有し、その円筒部の端部に当該円筒部の他部分より内径と外径が大きい膨出部を設けた樹脂射出成形品において、
前記膨出部内側の径方向横断面を楕円形状にして、内外とも径方向横断面が円形状であるときの強度が弱い箇所の肉厚を厚くしたことを特徴とする樹脂射出成形品。
【請求項４】
膨出部の強度が弱い箇所が、射出成形時のウエルド発生箇所である請求項１〜３のいずれかに記載の樹脂射出成形品。
【請求項５】
径方向横断面をＤカット形状にした箇所を複数設けてある請求項１記載の樹脂射出成形品。
【発明の詳細な説明】
【技術分野】
【０００１】
本発明は、円筒部を有する樹脂射出成形品に関する。殊に、その円筒部の端部に当該円筒部の他部分より内径と外径が大きい膨出部を設けた樹脂射出成形品に関する。この成形品は、成形後の離型を無理抜きで行なうのに適した成形品である。
【背景技術】
【０００２】
円筒部の外周に膨出部を設けたアンダーカット形状の樹脂射出成形品を、成形後に無理抜きで離型する場合、特許文献１に示すような技術がある。
【０００３】
この技術は、円筒部内周面を成形するためのコア型を、第１部分と第２部分で構成している。第１部分は外周に膨出部を有する部分の内周面を成形するためのものであり、第２部分はその他の部分の内周面を成形するためのものである。成形品の離型は、まず、前記第１部分を除き、膨出部を有する部分の円筒内側に空隙を作る。次に、膨出部を有する部分の円筒外周面を成形するキャビティ型を無理抜きで離型する。このとき、膨出部を有する部分の円筒内側には障害物は何もなく、膨出部を有する部分の円筒が内側に弾性変形することにより無理抜きが可能となっている。その後、前記第２部分を除いて、離型が完了する。
【０００４】
【特許文献１】特開２００５−１１２４４４号公報
【発明の開示】
【発明が解決しようとする課題】
【０００５】
上記のように、特許文献１の技術では、コア型を段階的に取り除いて、成形品の離型を実施しており、金型構造が複雑である。また、キャビティ型を無理抜きで離型するとき、コア型の第２部分を円筒内に配置しておくことで、無理抜きによる変形が残るのを回避しているものと推測される。
【０００６】
そこで、本発明が解決しようとする課題は、円筒部を有し、その円筒部の端部に当該円筒部の他部分より内径と外径が大きい膨出部を設けた樹脂射出成形品を対象として、無理抜きによる離型に当たってコア型を段階的に取り除く等の操作の工夫をしなくても、変形の残らない成形品とすることである。
【課題を解決するための手段】
【０００７】
上記課題を解決するために、本発明に係る樹脂射出成形品（請求項１）は、円筒部を有し、その円筒部の端部に当該円筒部の他部分より内径と外径が大きい膨出部を設けた樹脂射出成形品において、前記膨出部の強度が弱い箇所は、その内側の径方向横断面をＤカット形状にしたことを特徴とする。本発明が対象とする成形品を金型から無理抜きで離型できるのは、無理抜き時に膨出部が内側へ弾性変形し、離型後に元の形状に戻るからである。しかし、膨出部に部分的に強度の弱い箇所があると、無理抜き時にその部分に変形が集中し、塑性変形してしまう。前記請求項１に係る成形品は、膨出部の強度が弱い箇所の内側の径方向横断面をＤカット形状にしているので、その部分の肉厚が厚くなり、強度が増して、無理抜き時にその部分に変形が集中することがなくなる。その結果、無理抜きによる変形が残らない成形品とすることができる。
【０００８】
本発明に係る他の樹脂射出成形品（請求項２）は、上記膨出部の内径中心を外径中心から偏心させて、外径中心と内径中心が一致しているときの強度が弱い箇所の肉厚を厚くしたことを特徴とする。
【０００９】
本発明に係る他の樹脂射出成形品（請求項３）は、上記膨出部内側の径方向横断面を楕円形状にして、内外とも径方向横断面が円形状であるときの強度が弱い箇所の肉厚を厚くしたことを特徴とする。
【００１０】
請求項２、３いずれに係る成形品も、膨出部の本来強度が弱い箇所の肉厚を厚くしているので、請求項１に係る成形品と同様、無理抜きによる変形が残らない成形品とすることができる。
【００１１】
射出成形の場合、膨出部の強度の弱い箇所はウエルド発生部となることが多い。そこで、請求項１〜３に係る発明において、肉厚を厚くする箇所をウエルド発生部とする（請求項４）。また、請求項１に係る成形品において、膨出部の強度が弱い箇所が複数箇所ある場合は、当該それぞれの内側の径方向横断面をＤカット形状にする（請求項５）。
【発明の効果】
【００１２】
上述したように、本発明に係る樹脂射出成形品は、円筒部の端部に当該円筒部の他部分より内径と外径が大きい膨出部を設けたアンダーカット形状のものにおいて、本来のままでは強度が弱い膨出部の箇所の肉厚を厚くしたので、無理抜きにより成形品を離型した後に変形が残ることを防止することができる。特に、成形品の外形を変えることなく、膨出部の内側で肉厚を厚くすることで、無理抜きによる変形を抑えることができる。また、無理抜きによる変形が残るのを抑えるために、その肉厚の調整も容易である。そして、離型に際し、キャビティ型の無理抜き時に成形品円筒部の内側にコア型を配置しておく必要はない。
【発明を実施するための最良の形態】
【００１３】
本発明の実施の形態を、図面を参照しながら説明する。
図1は、本発明が対象としている樹脂射出成形品であり、その要部を示した斜視図である。円筒部1を有し、その円筒部1の端部に、当該円筒部1の他部分より内径と外形が大きい膨出部２を設けてある。この成形品は、ＰＰ（ポリプロピレン）、ＡＢＳ（アクリロニトリルブタジエンスチレン共重合体）、ＰＢＴ（ポリブチレンテレフタレート）、ＰＯＭ（ポリオキシメチレン）、ＰＡ６（６ナイロン）、ＰＡ６６（６６ナイロン）、ＰＡ１２（１２ナイロン）、ＰＡ４６（４６ナイロン）、ＰＰＡ（ポリフタルアミド）、ＰＡ６Ｔ（６Ｔナイロン）、ＰＡ９Ｔ（９Ｔナイロン）等の樹脂を射出成形して成形される。樹脂には、ガラス繊維等の充填材が適宜配合される。成形後の離型は、円筒部内周面を成形するコア型を取り除いた後、膨出部２を含む外面を成形するキャビティ型を無理抜きする。無理抜きとは、キャビティ型が膨出部を乗り越えて円筒の軸方向へ引き抜かれることである。膨出部２はアンダーカット形状であるので、この時、膨出部２が内側に変形することにより無理抜きが可能となっている。
【００１４】
請求項1に係る発明の実施の形態は、上記において、膨出部２の本来的に強度が弱い箇所の内側の径方向横断面をＤカット形状にしている。図１、図２（図２は、図１の膨出部２における径方向横断面を示す）において、３がＤカット部である。二点鎖線は、Ｄカット部３を設けない本来の内周面の形状を示しており、Ｄカット部３の付与により、この部分は本来の内周面の形状よりも肉厚になっている。
ガラス繊維を充填材とする樹脂射出成形品の場合、ガラス繊維は周方向に配向して円筒部の強度向上に寄与しているが、ウエルド発生箇所では配向が乱れて強度が低下する。そこで、Ｄカット部３をウエルド発生箇所に対応させて設ける（請求項４に係る発明の実施の形態）。
【００１５】
上記実施の形態は、Ｄカット部３の付与により膨出部３の特定箇所の肉厚を厚くするものである。この実施の形態においては、無理抜きにより残る変形の度合いに応じてＤカットの量を設定すればよい。すなわち、大きな変形が残る場合は、Ｄカットの量を大きくして肉厚を厚くし強度をより大きくする。従って、調整は、以下に説明する請求項２、３に係る発明の実施の形態における場合よりも容易である。
【００１６】
請求項２に係る発明の実施の形態は、上記において、上記膨出部２の内径中心を外径中心から見て偏心させている。図３に径方向断面図で示すように、内径中心４を外径中心５から偏心させ、内径中心４が外径中心５に一致しているときの強度が弱い箇所の肉厚を厚くしている。６が、図２におけるＤカット部３に相当する肉厚部である。肉厚部６は、上記と同様に、ウエルド発生箇所に対応させる。
【００１７】
請求項３に係る発明の実施の形態は、上記において、膨出部２の内側の径方向横断面を楕円形状にしている。図４に径方向断面図で示すように、内外とも径方向横断面が円形状であるときの強度が弱い箇所に楕円の短径方向を一致させている。この場合、肉厚部６は短径方向の２箇所にできるが、一方の側をウエルド発生箇所と対応させている。
【００１８】
上記の請求項２、３に係る発明の実施の形態においては、膨出部２の肉厚部６からそうでない部分への肉厚の変化が滑らかである。Ｄカットによる場合のように面が急激に変化する箇所（エッジ部）が存在しないので、無理抜き時に特定箇所に応力が集中するのをより効果的に回避できる。
【００１９】
請求項５に係る発明の実施の形態は、図１、２を参照して説明した実施の形態において、Ｄカット部３を複数箇所に設けている。図５に径方向断面図で示すように、この例では３箇所にＤカット部３を設ける。本来、膨出部２の強度が弱い箇所にＤカット部を設けて、その結果、無理抜き時に残る変形が他の箇所に移動した場合には、このように複数箇所にＤカット部３を設けて当該箇所の肉厚を厚くする。
【実施例】
【００２０】
実施例１
本実施例は、図１、２を参照して説明した実施の形態に相当するものである。樹脂として、ガラス繊維（繊維径１０μm，繊維長０．３mm）を３５質量％含有するＰＰＡを用い、端面に膨出部２を有する円筒部１を備えた成形品を射出成形した。この成形品は、膨出部２の外径φ２０mm、内径φ１７mmであり、円筒部１の他部分（膨出部２以外の部分）の外径φ１８mm、内径φ１５mmである。そして、膨出部２のウエルド発生箇所の内側にＤカット部３を設けた。Ｄカット部３の最大厚さは、本来の形状の内周面から０．２mmである。
【００２１】
実施例２
本実施例は、図３を参照して説明した実施の形態に相当するものである。材質ならびに寸法形状は、実施例１と同様であり、膨出部２の内径中心４を外径中心５から０．２mmだけ偏心させ、肉厚部６を形成した。これによって、膨出部２のウエルド発生箇所に対応する部分の肉厚を１．７mmとした。また、もっとも薄い部分の肉厚を１．３mmとした。
【００２２】
実施例３
本実施例は、図４を参照して説明した実施の形態に相当するものである。材質ならびに寸法形状は、実施例１と同様であり、膨出部２の内側の径方向横断面を楕円形状にした。楕円の短径はφ１６．６mm、長径はφ１７mmである。楕円の短径方向を膨出部２のウエルド発生箇所に対応させ、これによって、膨出部２のウエルド発生箇所の肉厚を１．７mmとした。また、長径方向の肉厚を１．５mmとした。
【００２３】
従来例１
実施例１において、Ｄカット部を設けず、その他は実施例１と同様とした。
【００２４】
上記各例において、無理抜き後の膨出部に残った変形度合いを表１に示した。変形度合いは、膨出部周面の本来の形状からの最大変形量で示した。
【００２５】
【表１】
2007055057.tif 000003
【図面の簡単な説明】
【００２６】
【図１】本発明に係る樹脂射出成形品の実施の形態を示し、当該樹脂成形品の要部斜視図である。
【図２】図１における樹脂射出成形品の膨出部の径方向断面図である。
【図３】本発明に係る樹脂射出成形品の他の実施の形態を示し、当該樹脂射出成形品の膨出部の径方向断面図である。
【図４】本発明に係る樹脂射出成形品のさらに他の実施の形態を示し、当該樹脂射出成形品の膨出部の径方向断面図である。
【図５】本発明に係る樹脂射出成形品のさらに他の実施の形態を示し、当該樹脂射出成形品の膨出部の径方向断面図である。
【符号の説明】
【００２７】
１は、円筒部
２は、膨出部
３は、Ｄカット部
４は、内径中心
５は、外径中心
６は、肉厚部
【図１】
2007055057.tif 000004
【図２】
2007055057.tif 000005
【図３】
2007055057.tif 000006
【図４】
2007055057.tif 000007
【図５】
2007055057.tif 000008